(57)【要約】【課題】防音性能と歩行感の優れた防音床材を提供する。【解決手段】ポリマー主剤１００重量部に対して、少なくとも１種の飽和脂肪酸金属塩１〜５０重量部を含む制振用塗料組成物が、合成繊維の不織布に含浸されて成る制振材（１１）と、ハードボードやＭＤＦ、樹脂含浸シートなどの硬質材（１２）と、印刷化粧シートやツキ板などの表面化粧材（１３）とが、木質基板（Ｐ）の表面へその記載順序での積層状態に貼り合わせ一体化されていることを特徴とする。【選択図】図２
2018109312.tif 000002
【特許請求の範囲】
【請求項１】
ポリマー主剤１００重量部に対して、少なくとも１種の飽和脂肪酸金属塩１〜５０重量部を含む制振用塗料組成物が、合成繊維の不織布に含浸されて成る制振材と、
ハードボードやＭＤＦ、樹脂含浸シートなどの硬質材と、
印刷化粧シートやツキ板などの表面化粧材とが、
木質基板の表面へその記載順序での積層状態に貼り合わせ一体化されていることを特徴とする防音床材。
【請求項２】
硬質材が湿式ハードボードであって、その凹凸を有する軟質面が制振材の表面に貼り合わされている一方、
同じく湿式ハードボードのフラットな硬質面が表面化粧材の裏面に貼り合わされていることを特徴とする請求項１記載の防音床材。
【請求項３】
木質基板が針葉樹合板であり、硬質材が湿式ハードボードであって、
その湿式ハードボードの凹凸を有する軟質面が制振材の表面に貼り合わされている一方、
同じく湿式ハードボードのフラットな硬質面が表面化粧材の裏面に貼り合わされていることを特徴とする請求項１記載の防音床材。
【請求項４】
ポリマー主剤１００重量部に対して、少なくとも１種の飽和脂肪酸金属塩１〜５０重量部を含む制振用塗料組成物が、合成繊維の不織布に含浸されて成る制振材と、
耐荷力を発揮し得る印刷化粧シートやツキ板などの表面化粧材とが、
木質基板の表面へその記載順序での積層状態に貼り合わせ一体化されていることを特徴とする防音床材。
【請求項５】
木質基板が針葉樹合板であることを特徴とする請求項１又は４記載の防音床材。
【請求項６】
木質基板が芯単板として制振材を複合一体化した合板であることを特徴とする請求項１又は４記載の防音床材。
【請求項７】
制振材における制振用塗料組成物の飽和脂肪酸金属塩が炭素数６〜２２の脂肪酸金属塩であることを特徴とする請求項１又は４記載の防音床材。
【請求項８】
制振材における制振用塗料組成物の飽和脂肪酸金属塩が飽和脂肪酸のアルカリ土類金属塩であることを特徴とする請求項１又は４記載の防音床材。
【請求項９】
制振材におる制振用塗料組成物のポリマー主剤がスチレン−アクリル共重合樹脂エマルジョンであり、同じく塗料組成物の飽和脂肪酸金属塩がステアリン酸カルシウムであって、
その前者の１００重量部と後者の５重量部とが混合されていることを特徴とする請求項１又は４記載の防音床材。
【請求項１０】
木造の戸建て住宅における上階の床部の構造であって、その床部の骨組をなす床梁に敷設固定された床下地構造用合板と、その合板の表面へ上方から直かに接合一体化された床仕上げ材とを備え、
その床仕上げ材が請求項１又は４記載の防音床材から成り、床下地構造用合板がその芯単板として上記防音床材の具備する制振材と同じ制振材を複合一体化した合板から成ることを特徴とする防音床構造。
【請求項１１】
木造の集合住宅における上階の床部の構造であって、その床部の骨組をなす床梁に敷設固定された床下地構造用合板と、その合板の表面へ上方から順次に接合一体化された石膏ボードやＡＬＣなどの耐火用面材又は／及び不織布マットなどの防音用面材とその釘保持力の補強用合板並びに床仕上げ材とを備え、
その床仕上げ材が請求項１又は４記載の防音床材から成り、床下地構造用合板がその芯単板として上記防音床材の具備する制振材と同じ制振材を複合一体化した合板から成ることを特徴とする防音床構造。
【請求項１２】
床下地構造用合板が１２mm、１５mm、１８mm、２１mm、２４mm又は２８mmの厚みを備えた針葉樹合板であることを特徴とする請求項１０又は１１記載の防音床構造。
【発明の詳細な説明】
【技術分野】
【０００１】
本発明は防音床材とこれを使用（施工）した防音床構造に関する。
【背景技術】
【０００２】
戸建て住宅や集合住宅の防音床材としては、例えば特許文献１〜５のような各種提案がなされているが、特に特許文献６に記載の木質床材が防音性能と歩行感の両立を目的としており、しかもその目的を達成するための構成として、合板と繊維板を具備している点で、本発明に最も近似する公知技術であると考えられる。
【先行技術文献】
【特許文献】
【０００３】
【特許文献１】特開平３−２８１８６２号公報
【特許文献２】特開２００２−３０７９３号公報
【特許文献３】特開２０１１−７４６０９号公報
【特許文献４】特開２０１４−６６１２６号公報
【特許文献５】特開２０１６−６９８９８号公報
【特許文献６】特開２０１６−１３０３９６号公報
【発明の概要】
【発明が解決しようとする課題】
【０００４】
ところが、上記特許文献６に開示された木質床材では、基板（合板）（１０）を構成する一部の単板として採用されたインシュレーションボード（軟質繊維板）（１１）が、吸音性能を発揮するため、溝部（１３）の数を少なくしたり、その深さを浅くしたり、クッション材（２１）を硬めにしたりできるとしても、基板（合板）（１０）の裏面に溝部（１３）を切り欠き加工（鋸加工）したり、同じく基板（合板）（１０）の裏面にクッション材（２１）を貼り付けたりする必要があることに変りはなく、依然として製造工程が増加すると共に、上記溝部（１３）の複数とクッション材（２１）に基き撓むため、施工し難く、歩行感（踏み心地）も悪い問題がある。
【０００５】
また、上記インシュレーションボード（１１）は硬さや強度に劣り、欠損するおそれがあるため、表面材（２２）の真下位置に挿入することはできず、音源から遠い基板（合板）（１０）の中央部へ挿入するほかはなく、その挿入位置に制約を受けることになり、高い防音性能を得られないのである。
【０００６】
この点、基板（合板）（１０）における上記溝部（１３）の底よりも上方位置にインシュレーションボード（１１）が挿入されているが、その溝部（１３）並びにクッション材（２１）の存在とも相俟って、ピアノやテレビ台、タンス、その他の重量物を載置すると、大きく撓み変形したり、その荷重を長期間受けて凹んだり、キャスターの輪荷重を受けて層間剥離したりするおそれがある。
【０００７】
更に、インシュレーションボード（１１）は水や湿気に弱く、熱圧プレス成形状態から膨張するため、反りや段差、突き上げなどの発生原因となるほか、断熱性が高いため、床暖房には不適当である。そして、このような諸問題は図１（ｂ）のような基板（合板）（１０）の構成中へ、複数のインシュレーションボード（１１）を挿入した場合にますます顕著となる。
【課題を解決するための手段】
【０００８】
本発明はこのような諸問題の抜本的な解決を目的としており、その目的を達成するために、請求項１ではポリマー主剤１００重量部に対して、少なくとも１種の飽和脂肪酸金属塩１〜５０重量部を含む制振用塗料組成物が、合成繊維の不織布に含浸されて成る制振材と、
【０００９】
ハードボードやＭＤＦ、樹脂含浸シートなどの硬質材と、
【００１０】
印刷化粧シートやツキ板などの表面化粧材とが、
【００１１】
木質基板の表面へその記載順序での積層状態に貼り合わせ一体化されていることを特徴とする。
【００１２】
また、請求項２では硬質材が湿式ハードボードであって、その凹凸を有する軟質面が制振材の表面に貼り合わされている一方、
【００１３】
同じく湿式ハードボードのフラットな硬質面が表面化粧材の裏面に貼り合わされていることを特徴とする。
【００１４】
請求項３では木質基板が針葉樹合板であり、硬質材が湿式ハードボードであって、
【００１５】
その湿式ハードボードの凹凸を有する軟質面が制振材の表面に貼り合わされている一方、
【００１６】
同じく湿式ハードボードのフラットな硬質面が表面化粧材の裏面に貼り合わされていることを特徴とする。
【００１７】
請求項４では  ポリマー主剤１００重量部に対して、少なくとも１種の飽和脂肪酸金属塩１〜５０重量部を含む制振用塗料組成物が、合成繊維の不織布に含浸されて成る制振材と、
【００１８】
耐荷力を発揮し得る厚みの印刷化粧シートやツキ板などの表面化粧材とが、
【００１９】
木質基板の表面へその記載順序での積層状態に貼り合わせ一体化されていることを特徴とする。
【００２０】
請求項５では木質基板が針葉樹合板であることを特徴とする。
【００２１】
請求項６では木質基板が芯単板として制振材を組込み複合一体化した合板であることを特徴とする。
【００２２】
請求項７では制振材における制振用塗料組成物の飽和脂肪酸金属塩が炭素数６〜２２の脂肪酸金属塩であることを特徴とする。
【００２３】
請求項８では制振材における制振用塗料組成物の飽和脂肪酸金属塩が飽和脂肪酸のアルカリ土類金属塩であることを特徴とする。
【００２４】
更に、請求項９では制振材におる制振用塗料組成物のポリマー主剤がスチレン−アクリル共重合樹脂エマルジョンであり、同じく塗料組成物の飽和脂肪酸金属塩がステアリン酸カルシウムであって、
【００２５】
その前者の１００重量部と後者の５重量部とが混合されていることを特徴とする。
【００２６】
他方、請求項１０では木造の戸建て住宅における上階の床部の構造であって、その床部の骨組をなす床梁に敷設固定された床下地構造用合板と、その合板の表面へ上方から直かに接合一体化された床仕上げ材とを備え、
【００２７】
その床仕上げ材が請求項１又は４記載の防音床材から成り、床下地構造用合板がその芯単板として上記防音床材の具備する制振材と同じ制振材を組込み複合一体化した合板から成ることを特徴とする。
【００２８】
また、請求項１１では木造の集合住宅における上階の床部の構造であって、その床部の骨組をなす床梁に敷設固定された床下地構造用合板と、その合板の表面へ上方から順次に接合一体化された石膏ボードやＡＬＣなどの耐火用面材又は／及び不織布マットなどの防音用面材とその釘保持力の補強用合板並びに床仕上げ材とを備え、
【００２９】
その床仕上げ材が請求項１又は４記載の防音床材から成り、床下地構造用合板がその芯単板として上記防音床材の具備する制振材と同じ制振材を組込み複合一体化した合板から成ることを特徴とする。
【００３０】
更に、請求項１２では床下地構造用合板が１２mm、１５mm、１８mm、２１mm、２４mm又は２８mmの厚みを備えた針葉樹合板であることを特徴とする。
【発明の効果】
【００３１】
請求項１の上記構成によれば、その特殊な制振用塗料組成物が合成繊維の不織布に含浸された制振材の働きに基いて、床衝撃音低減性能に関する表示の新呼称：ΔＬ等級におけるΔＬＬ（Ｉ）−２のランクに相当する優れた衝撃音低減効果を得られる。
【００３２】
しかも、表面化粧材と上記制振材との上下相互間にはハードボードやＭＤＦ、樹脂含浸シートなどの硬質材が介在しており、これが床材使用中における歩行の繰り返し荷重やキャスターの輪荷重、ピアノやタンスなどの重量物に耐える支持強度を発揮するため、快適な歩行感（踏み心地）も得られるのであり、冒頭に挙げた公知技術の諸問題が悉く解消する。
【００３３】
その場合、請求項２の構成を採用するならば、その硬質材である湿式ハードボードの軟質面（凹凸粗面）により、振動や衝撃などの優れた吸収性能と、高密度のフラットな硬質面により、表面化粧材の効果的な支持強度（耐荷力）とを得られる利点がある。
【００３４】
また、請求項３の構成を採用するならば、請求項２の構成に伴う上記効果に加えて、木質基板である針葉樹合板の空隙や凹みなども、振動や衝撃などの吸収のために活用することができ、防音効果の向上に寄与する。
【００３５】
他方、請求項４の構成によれば、請求項１と同じ上記制振材を使用しつつも、化粧印刷シートやツキ板などの表面化粧材が、例えば硬化フィルムの裏打ち（貼り付け一体化）された複合品として、耐荷重性を発揮し得る厚肉な寸法に設定されているため、同じく床衝撃音低減性能に関する表示の新呼称：ΔＬ等級におけるΔＬＬ（Ｉ）−３のランクに相当する優れた衝撃音低減効果を達成することができ、しかもその製造を著しく容易に行えるのであり、最大限の量産性も得られる。
【００３６】
上記請求項１と請求項４との何れにあっても、請求項５の構成を採用するならば、その針葉樹合板の欠点と言われる空隙や凹みなどを、振動や衝撃などの吸収用に働かせることができ、また請求項６の構成を採用するならば、木質基板の表面へ貼り合わされた上記制振材と、その木質基板（合板）の製造時から芯単板として複合一体化された同じ制振材との協働作用により、防音効果をますます向上させることができる。
【００３７】
更に、請求項１又は請求項４に記載の防音床材を使用することにより、請求項１０や請求項１１の防音床構造として施工するならば、木造の戸建て住宅や集合住宅における上階の足音や走り廻る音、その他の床衝撃音が、下階に伝播することを予防することができ、特に床下地構造用合板の芯単板としても上記制振材が複合一体化されているため、優れた防音床構造を得られる効果がある。
【図面の簡単な説明】
【００３８】
【図１】本発明の第１実施形態に係る防音床材を示す斜面図である。
【図２】図１の拡大断面図である。
【図３】図２の分解状態を示す断面図である。
【図４】上記第１実施形態に係る防音床材の部分変形実施形態を示す図３に対応する断面図である。
【図５】上記第１実施形態に係る防音床材の制振材貼り工程図である。
【図６】同じく硬質材貼り工程図である。
【図７】同じく表面化粧材貼り工程図である。
【図８】本発明の第２実施形態に係る防音床材を示す図２に対応する断面図である。
【図９】同じく図３に対応する分解状態の断面図である。
【図１０】上記第２実施形態に係る防音床材の制振材貼り工程図である。
【図１１】同じく表面化粧材貼り工程図である。
【図１２】上記防音床材における木質基板の変形実施形態を示す拡大断面図である。
【図１３】木造戸建て住宅の上階床部に本発明の防音床材を適用した施工状態（防音床構造）の断面図である。
【図１４】木造集合住宅の上階床部に本発明の防音床材を適用した施工状態（防音床構造）の断面図である。
【図１５】上記施工（防音床構造）に使う床下地構造用合板の変形実施形態を示す拡大断面図である。
【発明を実施するための形態】
【００３９】
以下、図面に基いて本発明の実施形態を具体的に説明する。図１〜３は本発明の第１実施形態に係る防音床材（Ｆ）とその分解状態を示しており、これは木質基板（Ｐ）の表面へ特殊な制振材（１１）と硬質材（１２）と表面化粧材（１３）とを順次積層一体化したものであって、施工作業しやすい通常サイズ（厚み：１２mm×幅：３０３mm×長さ：１８１８mm）の長方形をなしている。
【００４０】
上記防音床材（Ｆ）の木質基板（Ｐ）は７．６mm〜８．３mmの厚み（ｔ）を有するラワン合板や針葉樹合板、その他の普通合板から成るが、特に国産のトドマツ、カラマツ、スギなどの針葉樹合板を採用することが好ましい。その欠点といわれる空隙や凹みなどを振動吸収のために活用することができ、防音効果の確保に役立つほか、軽質だからである。
【００４１】
図例ではトドマツの単板（１４）（１５ａ）（１５ｂ）（１６ａ）（１６ｂ）から作成された５プライ（厚み：８mm）のトドマツ合板を示している。その表裏両単板（１６ａ）（１６ｂ）と芯単板（１４）の繊維方向が合板の長手方向に沿って延在しているに比し、両添え芯単板（１５ａ）（１５ｂ）の繊維方向は合板の幅方向に沿って延在している。その単板（１４）（１５ａ）（１５ｂ）（１６ａ）（１６ｂ）の厚みは悉く同じであっても良く、異なっていてもさしつかえない。
【００４２】
また、上記制振材（１１）はポリマー主剤１００重量部に対し、少なくとも１種の飽和脂肪酸金属塩１〜５０重量部を含む制振用塗料組成物を、その多孔性の基体となる不織布に含浸させた後、乾燥したシート状の軽量製品である。
【００４３】
ここに、制振材（１１）の制振用塗料組成物に用いるポリマー主剤には、ポリ塩化ビニル、塩素化ポリエチレン、塩素化ポリプロピレン、ポリプロピレン、ポリ酢酸ビニル、エチレン―酢酸ビニル共重合体、（メタ）アクリル共重合体、ポリフッ化ビニリデン、ポリイソプレン、アクリロニトリル―ブタジエンゴム、スチレン―ブタジエンゴム、ブタジエンゴム、天然ゴム、イソプレンゴム、ポリスチレン、ポリエステル、ポリウレタン、ポリアミド等を挙げることができ、これらのポリマーから選ばれる１種類若しくは２種類以上の混合物として用いることができる。好ましくは１種類若しくは２種類以上の（メタ）アクリル共重合体、より好ましくは１種類若しくは２種類以上のスチレン−（メタ）アクリル共重合体である。スチレン−（メタ）アクリル共重合体のアクリルモノマーとしては、ブチルアクリレート、２−エチルヘキシルアクリレート、シクロヘキシル（メタ）アクリレート、アクリロニトリル、（メタ）アクリル酸、イタコン酸、（メタ）アクリルアミド、ヒドロキシエチル（メタ）アクリレートを挙げることができるが、好ましくはブチルアクリレート、２−エチルヘキシルアクリレートである。
【００４４】
また、上記制振材（１１）の制振用塗料組成物に用いる飽和脂肪酸金属塩の飽和脂肪酸としては、炭素数６〜２２の脂肪酸の塩を挙げることができ、直鎖状または分岐状であってもよく、水酸基、カルボニル基またはフェニル基で置換されていてもよい。具体例を挙げると、カプロン酸、エナント酸、カプリル酸、ペラルゴン酸、カプリン酸、ラウリン酸、ミリスチン酸、ペンタデシル酸、パルミチン酸、マルガリン酸、ステアリン酸、ツベルクロステアリン酸、アラキジン酸、ベヘン酸を用いることができる。好ましくは、ラウリン酸、ステアリン酸、より好ましくはステアリン酸である。これらの脂肪酸を１種類または２種類以上混合して用いる。
【００４５】
更に、金属塩としては、リチウム塩、ナトリウム塩、カリウム塩等のアルカリ金属塩、バリウム塩、カルシウム塩、マグネシウム塩等のアルカリ土類金属塩、亜鉛塩等の第１２族金属塩、アルミニウム塩等の第１３族金属塩、ニッケル塩、鉄塩、マンガン塩、コバルト塩、チタン塩、ジルコニウム塩等の遷移金属塩、スズ塩、鉛塩等の第１４族塩、およびランタン塩、セリウム塩等のランタノイド金属塩を挙げることができる。好ましくは、アルカリ金属塩、アルカリ土類金属塩、第１３族金属塩、より好ましくはアルカリ土類金属塩である。
【００４６】
好ましい飽和脂肪酸金属塩は、ステアリン酸の金属塩であり、具体例としては、ステアリン酸カルシウム、ステアリン酸亜鉛、ステアリン酸マグネシウム、ステアリン酸アルミニウム、ステアリン酸バリウム、ステアリン酸リチウム、ステアリン酸ナトリウム、ステアリン酸カリウム、１２−ヒドロキシステアリン酸カルシウム、１２−ヒドロキシステアリン酸亜鉛、１２−ヒドロキシステアリン酸マグネシウム、１２−ヒドロキシステアリン酸バリウム、１２−ヒドロキシステアリン酸アルミニウム、１２−ヒドロキシステアリン酸リチウム、１２−ヒドロキシステアリン酸ナトリウム等を挙げることができる。好ましくは、ステアリン酸のアルカリ金属塩、より好ましくはステアリン酸カルシウムである。なお、これらのステアリン酸の金属塩を２種類以上混合して用いてもよい。
【００４７】
上記制振用塗料組成物に用いる飽和脂肪酸金属塩は、ポリマー主剤と混合されて、分散相を形成し、振動、衝撃等のエネルギーを減衰する働き（以下、エネルギー減衰性という）を有するものと考えられる。飽和脂肪酸金属塩の量は、ポリマー主剤１００重量部に対して、好ましくは１〜５０重量部、より好ましくは２〜２０重量部である。飽和脂肪酸金属塩の量が１重量部より少ない場合、十分なエネルギー減衰性が得られず、また５０重量部より多い場合、範囲を超える分だけの十分なエネルギー減衰性が得られないからである。
【００４８】
上記制振材（１１）の制振用塗料組成物には、上述の成分の他に、難燃剤、分散剤、湿潤剤、凍結防止剤、腐食防止剤、酸化防止剤、消泡剤、増粘剤、着色剤、有機発泡剤、及びマイカ、シリカ、炭酸カルシウム、炭酸マグネシウム、硫酸バリウム、水酸化アルミニウム、水酸化マグネシウム、酸化チタン、酸化アルミニウム、酸化亜鉛、酸化マグネシウム、ガラス繊維、珪藻土等の無機フィラー等を必要に応じて適宜加えることができ、好ましくはその基体である不織布の厚み変化があっても、その全体的な均一に含浸させ得る粘度に調整される。
【００４９】
また、上記制振材（１１）の制振用塗料組成物は、上記の構成成分を所定割合で配合し、必要により水や溶剤を添加して、攪拌機等で混合することにより容易に得ることができる。なお、ポリマー主剤には、水性樹脂エマルションを用いることが好ましい。飽和脂肪酸金属塩と容易に混合することができるからである。水性樹脂エマルションは、乳化重合等の公知の重合方法を用いて調製することができる。
【００５０】
更に、上記制振材（１１）に用いる多孔性基体としての不織布には、アラミド繊維、セルロース繊維、ナイロン繊維、ビニロン繊維、ポリエチレン繊維、ポリオレフィン繊維、ＰＥＴ繊維、ガラス繊維、レーヨン繊維、その他の合成繊維から選ばれる１種類若しくは２種類以上の混合物から構成されるものを用いることができる。好ましくは、アラミド繊維、ナイロン繊維、ポリエチレン繊維、ＰＥＴ繊維、レーヨン繊維、より好ましくはＰＥＴ繊維、レーヨン繊維である。
【００５１】
多孔性基体である不織布の密度としては特に限定されないが、好ましくは１０〜１０００ｇ／m2、さらに好ましくは５０〜８００ｇ／m2である。その密度が１０ｇ／m2より小さいと、空隙が多すぎ、十分なエネルギー減衰性を得ることができない。また、１０００ｇ／m2より大きいと、密度が高過ぎて、上記制振用塗料組成物を不織布へ十分に含浸させることができなくなり、十分なエネルギー減衰性を得ることができないからである。
【００５２】
また、上記不織布の厚みは、床材の厚み（通例１２mm）に制約がある関係上、１．０〜２．０mm、好ましくは１．５mmである。
【００５３】
上記制振材（１１）を製造するには、合成繊維の不織布を多孔性基体として、これに上記制振用塗料組成物を含浸させた後、不織布をマングル等のローラーで圧縮して製造することができる。含浸させるためには、吹付け法や浸漬法等を用いることができる。
【００５４】
上記制振材（１１）は、多孔性基体としての不織布に上記制振用塗料組成物を含浸させたものであり、含浸量は、１０〜４５００ｇ／m3、好ましくは５０〜４０００ｇ／m3、より好ましくは１００〜３０００ｇ／m3である。含浸量が１０ｇ／m3より小さいと十分なエネルギー減衰性が得られない。また、含浸量が４５００ｇ／m3より大きいと、含浸量に比し十分なエネルギー減衰性が得られないからである。ここで、含浸量とは、含浸前の多孔性基体（不織布）の単位体積（m3）当たりの含浸後の重量増加量である。なお、含浸後の重量増加量は、含浸後の多孔性基体を乾燥した後の重量から含浸前の多孔性基体の重量を差し引いて算出する。
【００５５】
以上を要すれば、本発明の防音床材（Ｆ）に用いる制振材（１１）としては、ポリマー主剤であるスチレン−アクリル共重合樹脂エマルジョン（ＴＴ−５０４、高圧ガス工業株式会社製）の１００重量部に対して、飽和脂肪酸金属塩であるステアリン酸カルシウムを５重量部配合し、更に粘着付与剤、分散剤、凍結防止剤、防腐剤、消泡剤、着色剤、増粘剤などを所定量添加し混合して成る制振用塗料組成物を、その多孔性基体となるＰＥＴ繊維の不織布（密度：３００ｇ／m2、厚さ：１．５mm、市販品）に含浸させた後、乾燥したシート状の製品を採用することが、最も好ましい。
【００５６】
これによれば、同様なシート状の無機フィラーと比較してもはるかに軽質であって、取り扱いやすいほか、振動や衝撃などエネルギーの優れた減衰性能を発揮する。特に、高周波数帯域（１KHz 〜４KHz ）での顕著な衝撃音低減効果を得られるため、防音床材（Ｆ）の構成材料として最適である。この効果は、床衝撃音低減性能に関する表示の新呼称：ΔＬ等級（旧呼称：推定Ｌ等級）における２〜３ランクの改良に相当する。
【００５７】
その場合、上記制振用塗料組成物の粘度を低く調製することによって、不織布の厚みが薄くても、その不織布へ全体的な均一に含浸させることができる。尚、乾燥後の重量から算出した上記制振用塗料組成物の含浸量としては、２８３０ｇ／m3程度であれば良い。
【００５８】
そして、このような制振材（１１）が上記木質基板（Ｐ）の表面へＰＵＲホットメルト接着剤（湿気硬化型ウレタン樹脂系ホットメルト接着剤）（１７）を介して貼り付け固定されている。このＰＵＲホットメルト接着剤（１７）には水分が含まれていないため、多孔性の基体である合成繊維の不織布に上記塗料組成物が含浸された制振材（１１）を、木質基板（Ｐ）の合板へ貼り付ける時、その接着剤（１７）の水分が合板の表面（表単板）や不織布の裏面に浸透せず、また硬化させるための加熱が不要な接着剤（１７）として、その加熱に起因する反り（変形）の発生を予防することができる。
【００５９】
更に、上記硬質材（１２）は２mmの厚みを有するバードボード（硬質繊維板）や２．７mmの厚みを有するＭＤＦ（中質繊維板）、０．５mmの厚みを有する樹脂含浸シート（合成樹脂液が含浸された繊維質シート又は熱硬化性樹脂含浸紙）などから成り、上記接着剤（１７）と同じＰＵＲホットメルト接着剤（１８）を介して、制振材（１１）の表面に貼り付け一体化されている。
【００６０】
上記制振材（１１）は音源に近い位置に使用すると有効であるが、これを表面化粧材（１３）の裏面へ直接設置すると、キャスターの輪荷重や歩行の荷重、ピアノやタンスなどの重量物に耐える強度がなく、またその不織布は切れ味悪く、表面仕上げに適さないため、表面化粧材（１３）に対する化粧目地（１９）の切り欠き加工や面取り加工が、万一制振材（１１）を切ってしまう深さまで到達すると、その制振材（１１）が見苦しく露出し、床材（Ｆ）としての化粧効果を阻害することになる。
【００６１】
そのため、上記硬質材（１２）としてハードボードやＭＤＦ、樹脂含浸シートの何れを採用する場合でも、これを表面化粧材（１３）と制振材（１１）との上下相互間へ介挿設置することにより、上記諸問題を解消しているのであるが、特にハードボードを採用することが好ましい。
【００６２】
そして、表面化粧材（１３）は０．１６mmの厚みを有する印刷化粧シートや天然銘木の化粧単板（ツキ板）などから成り、酢酸ビニル系接着剤（２０）によって上記硬質材（１２）の表面に貼り付け一体化されている。
【００６３】
尚、このような積層状態にある防音床材（Ｆ）としての全体厚み（Ｔ）は１２mmであり、その床材（Ｆ）の表面には表面化粧材（１３）の厚みと対応する深さの化粧目地（１９）が、Ｖ溝状に切り欠かれている。（２１）（２２）は上記長方形をなす防音床材（Ｆ）に対応形成された雄実と雌実との一対であり、使用時（施工時）に接続されることとなる。
【００６４】
次に、図４は図３と対応する部分変形実施形態を示しており、この防音床材（Ｆ）の構成では上記表面化粧材（１３）と制振材（１１）との上下相互間に介在する硬質材（１２）として、特に湿式ハードボードを採用している。
【００６５】
湿式ハードボードは湿式法によって得られる硬質繊維板であり、その製造上木質繊維のマット状スラリーにおける金網に載せられる裏面（下面）が、その金網の凹凸（網目模様）（２３）を付与される軟質面となる一方、その後熱板によりプレス成形される表面（上面）が、フラットな硬質面（２４）となるため、更に言えば硬質面（２４）側から軟質面（２３）側への徐々に密度が低くなっており、その明確な境界がない状態にあるため、その裏面の凹凸（２３）によって上記制振材（１１）の基体である不織布との馴染み良さ（柔軟性）や振動の吸収性能を発揮させることができ、併せて表面の高密度な硬質面（２４）により、上記表面化粧材（１３）の効果的な支持強度（耐荷重性）を得られる利点がある。
【００６６】
尚、その他の構成は図１〜３の上記第１実施形態と実質的に同一であるため、その図４に図３と同じ符号を記入するにとどめて、その部分変形実施形態の詳細な説明を省略する。
【００６７】
上記第１実施形態とその部分変形実施形態の防音床材（Ｆ）を製造するに当っては、図５のような制振材貼り工程として、木質基板（Ｐ）の合板に接着剤塗布ロール（２５）とドクターロール（２６）を用いて、ＰＵＲホットメルト接着剤（１７）を３０〜１１０ｇ／ｍ2 、好ましくは７０ｇ／ｍ2 塗布し、その上に制振材（１１）を積層させて、鉄製のプレスロール（２７）により２０kg／cmの圧力（冷圧）で２回プレスする。（２８）はバックアップロールである。そして、１日以上養生する。
【００６８】
その後、図６のような硬質材貼り工程において、上記制振材貼り工程での木質基板（合板）（Ｐ）に貼り付けられた制振材（１１）へ、上方からやはり接着剤塗布ロール（２５）とドクターロール（２６）を用いて、ＰＵＲホットメルト接着剤（１８）を７０〜９０ｇ／ｍ2 塗布し、その上に硬質材（１２）を吸着装置（２９）により積層する。
【００６９】
そして、やはり鉄製のプレスロール（２７）により２０kg／cmの圧力（冷圧）で１回プレスした後、同じく鉄製のプレスロール（２７）により２０kg／cmの圧力（冷圧）で１回プレスする。更に、このようにして木質基板（合板）（Ｐ）の制振材（１１）へ硬質材（１２）が貼り付けられた状態の複数枚（例えば７０枚）を、一対のプレス盤（平面プレス）（３０）により６kg／cm2 の圧力で１０分間挟み付けプレスした後、１日以上養生する。
【００７０】
それから上記圧締状態の複数枚を１枚づつ取り出し、図７のような表面化粧材貼り工程において、その木質基板（合板）（Ｐ）の制振材（１１）へ貼り付けられた状態にある硬質材（１２）に、上方から接着剤塗布ロール（２５）とドクターロール（２６）を用いて、酢酸ビニル系接着剤（２０）を７０〜９０ｇ／ｍ2 塗布し、その上に厚みが０．１６mmの表面化粧材（１３）を積層する。
【００７１】
そして、鉄製のプレスロール（２７）により２０kg／cmの圧力で１回プレスする。更に、このようにして硬質材（１２）へ表面化粧材（１３）が貼り付けられた状態の複数枚（例えば７０枚）を、一対のプレス盤（３０）により３．０〜４．０kg／cm2 の圧力で１０分間プレスするのである。そうすれば、図２の上記構成を有する防音床材（Ｆ）として完成することになる。
【００７２】
尚、上記部分変形実施形態の防音床材（Ｆ）を製造する場合は、木質基板（合板）（Ｐ）へ貼り付けられた制振材（１１）に、硬質材（湿式ハードボード）（１２）の凹凸（２３）がある軟質面を貼り付けるためのＰＵＲホットメルト接着剤（１８）が塗布される一方、同じく硬質材（湿式ハードボード）（１２）のフラットな硬質面に、その後表面化粧材（１３）を貼り付けるための酢酸ビニル系接着剤（２０）が塗布されることになるが、そのほかの製造工程は上記第１実施形態のそれと同じである。
【００７３】
更に、図８、９は本発明の第２実施形態に係る防音床材（Ｆ）とその分解状態を示している。この防音床材（Ｆ）の構成では、表面化粧材（１３）の厚みを上記第１実施形態における表面化粧材（１３）（厚み：０．１６mm）の裏面に、予じめ厚み：約０．４mmのＰＥＴフィルムやポリプロピレンフィルム、その他の熱可塑性樹脂フィルムから成る硬化フィルム（１３ａ）が貼り付け一体化された複合品とすることにより、上記ハードボードやＭＤＦ、樹脂含浸シートなどの硬質材（１２）が無くても、使用中の耐荷重力を発揮することができるようになっている。そして、木質基板（合板）（Ｐ）の表面に上記第１実施形態と同じ特殊な制振材（１１）と、その硬化フィルム（１３ａ）が裏打ちされた状態での厚み：０．６mmを備えた表面化粧材（１３）とを、順次積層一体化している。
【００７４】
上記第２実施形態における０．１６mmの厚みを有する印刷化粧シートやツキ板などの表面化粧材（１３）の裏面（下面）に、予じめ貼り付け複合一体化された約０．４mmの上記硬化フィルム（１３ａ）が、言わば上記第１実施形態の硬質材（１２）と同様な耐荷重性を発揮するため、その表面化粧材（１３）に対する化粧目地（１９）の切り込み加工深さや面取り加工深さが、その下面（裏面）の制振材（１１）まで到達して、その制振材（１１）が見苦しく露出してしまうおそれはなく、遮音効果も向上する。しかも、制振材（１１）は音源の近い位置に介在するため、防音効果に優れた床材（Ｆ）をその第１実施形態の硬質材（１２）が不要になる分だけ安価に提供できるのである。
【００７５】
上記第２実施形態の防音床材（Ｆ）を製造するに当っては、図１０のような上記第１実施形態と同じ制振材貼り工程として、木質基板（合板）（Ｐ）に接着剤塗布ロール（２５）とドクターロール（２６）により、ＰＵＲホットメルト接着剤（１７）を３０〜１１０ｇ／ｍ2 、好ましくは７０ｇ／ｍ2 塗布し、その上に制振材（１１）を積層させて、鉄製のプレスロール（２７）により２０kg／cmの圧力（冷圧）で２回プレスする。そして、１日以上養生する。
【００７６】
その後、図１１のような表面化粧材貼り工程において、上記制振材貼り工程での木質基板（合板）（Ｐ）に貼り付けられた状態の制振材（１１）へ、上方から接着剤塗布ロール（２５）とドクターロール（２６）を用いて、酢酸ビニル系接着剤（２０）を７０〜９０ｇ／ｍ2 塗布し、その上に厚みが０．６mmの耐荷重性の表面化粧材（１３）を積層する。
【００７７】
そして、鉄製のプレスロール（２７）により２０kg／cmの圧力（冷圧）で１回プレスした後、同じく鉄製のプレスロール（２７）により２０kg／cmの圧力（冷圧）で１回プレスする。更に、このようにして木質基板（合板）（Ｐ）の制振材（１１）へ表面化粧材（１３）が貼り付けられた状態の複数枚（例えば７０枚）を、一対のプレス盤（平面プレス）（３０）により３〜４kg／cm2 の圧力で１０分間挟み付けプレスした後、１日以上養生する。
【００７８】
それから上記圧締状態の複数枚を１枚づつ取り出せば、図８の上記構成を備えた防音床材（Ｆ）が得られることになる。
【００７９】
図１〜３の上記第１実施形態とその図４の部分変形実施形態並びに図８、９の上記第２実施形態では、何れも防音床材（Ｆ）の木質基板（Ｐ）として普通合板（好ましくは針葉樹合板）を採用しており、その表面（表単板）（１６ａ）へＰＵＲホットメルト接着剤（１７）によって、上記制振用塗料組成物が含浸された合成繊維（好ましくはＰＥＴ繊維）の不織布から成る制振材（１１）を貼り付けているが、上記木質基板（合板）（Ｐ）を構成している任意の単板（１４）（１５ａ）（１５ｂ）（１６ａ）（１６ｂ）に代えて、特に好ましくは芯単板（１４）に代えて、上記制振材（１１）を採用することができる。
【００８０】
つまり、上記何れの実施形態においても防音床材（Ｆ）の木質基板（合板）（Ｐ）として、その任意な１枚の単板（１４）（１５ａ）（１５ｂ）（１６ａ）（１６ｂ）に、好ましくは図１２のような芯単板（１４）に、上記制振材（１１）が採用されたそれを使うことができ、そうすればその合板の製造時から芯単板（１４）として組込み複合一体化されている制振材（１１）と、その表面（表単板）（１６ａ）に貼り付けられた上記制振材（１１）との重畳的又は相乗的な衝撃音低減効果を得られ、良好な歩行感も確保できる利点がある。
【００８１】
図１３は木造戸建て住宅における上階の床部に適用した本発明に係る防音床材（Ｆ）の施工（使用）状態を、また図１４は木造集合住宅（賃貸アパート）における上階の床部に適用した本発明に係る防音床材（Ｆ）の施工（使用）状態を各々示している。
【００８２】
上記第１実施形態とその部分変形実施形態並びに上記第２実施形態との何れの防音床材（Ｆ）であっても、これを木造戸建て住宅における上階の床部へ施工（使用）する場合には、その床部の骨組をなす床梁（３１）の上面へ図１３のように、厚みが１２mm、１５mm、１８mm、２１mm、２４mm又は２８mmの床下地構造用合板（Ｍ）を敷設し、釘やステープルなどの打込み固定部材（図示省略）により固定した後、その上面へ本発明に係る厚みが１２mmの防音床材（Ｆ）を床仕上げ材として、接着剤やステープルなどにより接合一体化すれば良い。
【００８３】
そうすれば、床仕上げ材である本発明の防音床材（Ｆ）自身が、既述のとおり振動や衝撃などエネルギーの優れた減衰性能を発揮し得るため、従来の厚みが同じ床材を木造戸建て住宅における上階の床部へ施工する場合に必要であった不織布の遮音マットや、その釘保持力の補強用合板などを、その床材と床下地構造用合板との上下相互間へ介挿固定する必要がなくなり、施工性も向上する。
【００８４】
また、上記第１実施形態とその部分変形実施形態並びに上記第２実施形態との何れの防音床材（Ｆ）であっても、これを賃貸アパートなどの木造集合住宅における上階の床部へ施工（使用）する場合には、図１４のようにその骨組をなす床梁（３１）の上面へ、やはり厚みが２４mm又は２８mmの床下地構造用合板（Ｍ）を敷設し、釘やステープルなどの打込み固定部材（図示省略）により固定する。
【００８５】
そして、その上面へ石膏ボードやＡＬＣなどの耐火用面材（３２）又は／及び不織布（遮音）マットなどの防音用面材（３２）と、その面材（３２）における釘保持力の補強用となる厚みが９mm又は１２mmの合板（３３）とを順次積層状態に接合一体化し、その合板（３３）の上面へ最後に本発明の防音床材（Ｆ）（厚み：１２mm）を床仕上げ材として、接着剤やステープルなどにより接合一体化すれば良い。
【００８６】
そうすれば、その床仕上げ材である本発明の防音床材（Ｆ）自身が、既述のとおり振動や衝撃などの優れた減衰性能を発揮し得るため、集合住宅用としてたとえ石膏ボードやＡＬＣなどの耐火用面材（３２）又は／及び不織布マットなどの防音用面材（３２）が必要であっても、その面材（３２）の厚みを薄くすることができることになり、軽量化とコストダウンにも役立つ。
【００８７】
更に言えば、図１３と図１４との何れの施工（使用）状態においても、その１２mm、１５mm、１８mm、２１mm、２４mm又は２８mmの厚みを有する床下地構造用合板（Ｍ）として、その例えば５プライの合板を形作る任意な１枚の単板に、好ましくは図１２のような芯単板（１４）に、上記制振材（１１）が採用されたものを使ったり、また例えば９プライの合板を形作る任意な１枚又は２枚の単板（添え芯単板など）に、好ましくは図１５のような芯単板（３４）に、上記制振材（１１）が採用されたものを使ったりするならば、その床仕上げ材である本発明の防音床材（Ｆ）が備えている制振材（１１）と、その床下地構造用合板（Ｍ）に予じめ組込み複合一体化されている制振材（１１）との重畳的又は相乗的な働きにより、優れた防音床構造を得られる効果がある。その場合にも上記床下地構造用合板（Ｍ）としては、針葉樹合板を採用することが望ましい。
【符号の説明】
【００８８】
（１１）・制振材
（１２）・硬質材
（１３）・表面化粧材
（１３ａ）・硬化フィルム
（１４）（３４）・芯単板
（１５ａ）（１５ｂ）・添え芯単板
（１６ａ）・表単板
（１６ｂ）・裏単板
（１７）（１８）・ＰＵＲホットメルト接着剤
（１９）・化粧目地
（２０）・酢酸ビニル系接着剤
（２１）・雄実
（２２）・雌実
（２３）・凹凸（軟質面）
（２４）・硬質面
（３１）・床梁
（３２）・面材
（３３）・合板
（Ｆ）・防音床材
（Ｍ）・床下地構造用合板
（Ｐ）・木質基板
【図１】
2018109312.tif 000003
【図２】
2018109312.tif 000004
【図３】
2018109312.tif 000005
【図４】
2018109312.tif 000006
【図５】
2018109312.tif 000007
【図６】
2018109312.tif 000008
【図７】
2018109312.tif 000009
【図８】
2018109312.tif 000010
【図９】
2018109312.tif 000011
【図１０】
2018109312.tif 000012
【図１１】
2018109312.tif 000013
【図１２】
2018109312.tif 000014
【図１３】
2018109312.tif 000015
【図１４】
2018109312.tif 000016
【図１５】
2018109312.tif 000017
【手続補正書】
【提出日】平成30年2月7日(2018.2.7)
【手続補正１】
【補正対象書類名】特許請求の範囲
【補正対象項目名】請求項１
【補正方法】変更
【補正の内容】
【請求項１】
ポリマー主剤１００重量部に対して、少なくとも１種の飽和脂肪酸金属塩１〜５０重量部を含む制振用塗料組成物が、合成繊維の不織布に含浸されて成る制振材と、
ハードボードやＭＤＦ、樹脂含浸シート、その他の硬質材と、
印刷化粧シートやツキ板、その他の表面化粧材とが、
木質基板の表面へその記載順序での積層状態に貼り合わせ一体化されていることを特徴とする防音床材。
【手続補正２】
【補正対象書類名】特許請求の範囲
【補正対象項目名】請求項４
【補正方法】変更
【補正の内容】
【請求項４】
ポリマー主剤１００重量部に対して、少なくとも１種の飽和脂肪酸金属塩１〜５０重量部を含む制振用塗料組成物が、合成繊維の不織布に含浸されて成る制振材と、
耐荷力を発揮し得る印刷化粧シートやツキ板、その他の表面化粧材とが、
木質基板の表面へその記載順序での積層状態に貼り合わせ一体化されていることを特徴とする防音床材。
【手続補正３】
【補正対象書類名】特許請求の範囲
【補正対象項目名】請求項１１
【補正方法】変更
【補正の内容】
【請求項１１】
木造の集合住宅における上階の床部の構造であって、その床部の骨組をなす床梁に敷設固定された床下地構造用合板と、その合板の表面へ上方から順次に接合一体化された石膏ボードやＡＬＣ、その他の耐火用面材又は／及び不織布マット、その他の防音用面材とその釘保持力の補強用合板並びに床仕上げ材とを備え、
その床仕上げ材が請求項１又は４記載の防音床材から成り、床下地構造用合板がその芯単板として上記防音床材の具備する制振材と同じ制振材を複合一体化した合板から成ることを特徴とする防音床構造。
【手続補正４】
【補正対象書類名】明細書
【補正対象項目名】０００９
【補正方法】変更
【補正の内容】
【０００９】
ハードボードやＭＤＦ、樹脂含浸シート、その他の硬質材と、
【手続補正５】
【補正対象書類名】明細書
【補正対象項目名】００１０
【補正方法】変更
【補正の内容】
【００１０】
印刷化粧シートやツキ板、その他の表面化粧材とが、
【手続補正６】
【補正対象書類名】明細書
【補正対象項目名】００１８
【補正方法】変更
【補正の内容】
【００１８】
耐荷力を発揮し得る厚みの印刷化粧シートやツキ板、その他の表面化粧材とが、
【手続補正７】
【補正対象書類名】明細書
【補正対象項目名】００２８
【補正方法】変更
【補正の内容】
【００２８】
また、請求項１１では木造の集合住宅における上階の床部の構造であって、その床部の骨組をなす床梁に敷設固定された床下地構造用合板と、その合板の表面へ上方から順次に接合一体化された石膏ボードやＡＬＣ、その他の耐火用面材又は／及び不織布マット、その他の防音用面材とその釘保持力の補強用合板並びに床仕上げ材とを備え、